(57)【要約】【課題】唇の化粧時の液体口紅の塗布性（感触）を向上することができるとともに、唇の化粧を容易に行うことができる液体口紅塗布具に用いる塗布部材を提供することにある。【解決手段】本体ケース１１に収容ケース１２を係合し、この収容ケース１２の内部に液体口紅を含浸する三次元連続網状骨格を有する樹脂多孔体によりクレヨン状に形成された塗布部材１３を収容する。前記塗布部材１３の曲げ弾性を０．１６７〜０．８９９ＭＰａ、アスカーＣ硬度を７〜３５に設定し、前記塗布部材本体の空孔径を１〜２００μｍ、空隙率を６５〜９０％に設定する。【選択図】図１
2008264060.tif 000002
【特許請求の範囲】
【請求項１】
液体口紅を含浸する三次元連続網状骨格を有する樹脂多孔体により形成された塗布部材本体の先端部に対し液体口紅を唇に塗布するための斜面を形成し、前記塗布部材本体の曲げ弾性を０．１６７〜０．８９９ＭＰａ、アスカーＣ硬度を７〜３５に設定したことを特徴とする液体口紅塗布具に用いる塗布部材。
【請求項２】
請求項１において、前記塗布部材本体の空孔径を１〜２００μｍ、空隙率を６５〜９０％に設定したことを特徴とする液体口紅塗布具に用いる塗布部材。
【請求項３】
請求項１又は２において、前記塗布部材本体の先端部の斜面は、山形状に形成されていることを特徴とする液体口紅塗布具に用いる塗布部材。
【請求項４】
請求項１〜３のいずれか一項において、前記塗布部材本体の曲げ弾性を０．２０〜０．３０ＭＰａ、アスカーＣ硬度を２５〜３５に設定し、空孔径を５０〜１５０μｍ、空隙率を７０〜８５％に設定したことを特徴とする液体口紅塗布具に用いる塗布部材。
【請求項５】
請求項１〜４のいずれか一項において、前記塗布部材を形成する熱可塑性樹脂は、ポリスチレン系エラストマー、ポリアミド系エラストマー、ポリオレフィン系熱可塑性エラストマー（ＴＰＯ）、低密度ポリエチレン（ＬＤＰＥ）、高密度ポリエチレン（ＨＤＰＥ）、直鎖状低密度ポリエチレン（ＬＬＤＰＥ）及びポリプロピレン（ＰＰ）の群の中から選択されたものであることを特徴とする液体口紅塗布具に用いる塗布部材。
【請求項６】
請求項５において、前記塗布部材を形成する熱可塑性樹脂は、低密度ポリエチレンであることを特徴とする液体口紅塗布具に用いる塗布部材。
【発明の詳細な説明】
【技術分野】
【０００１】
本発明は、液体口紅塗布具に用いる塗布部材に関する。
【背景技術】
【０００２】
従来、液体口紅を唇に塗布する塗布部材又は塗布具を対象とした技術として、例えば以下に説明する特許文献１〜３に開示されたものが提案されている。  
特許文献１に開示された流動体の塗布部材は、軸筒の先端に連結した先軸の内部に導出口及び吐出口を形成したパイプ芯を収容し、該パイプ芯の先端部にウレタンフォームよりなるキャップ状の弾性外被体を嵌装している。そして、前記軸筒の内部に形成された流動体収容部から流動体（口紅）を前記導出口及び吐出口を通して弾性外被体に導き、流動体（口紅）を例えば唇に塗布するようになっている。
【０００３】
特許文献２に開示された液体塗布具は、筒状をなす本体部の先端に毛筆状部材を設け、前記本体部の内部に収納した塗布液体（口紅）を前記本体部に取り付けた液体押圧機構により前方へ押圧し、液漏れ抑制機構を兼ねる塗布液供給体を通して前記毛筆状部材へ供給し、例えば唇に塗布するようになっている。
【０００４】
特許文献３に開示された液体化粧料塗布具は、化粧液貯蔵管の先端部に吐出孔を有する塗布部本体を連結し、前記塗布部本体の内部に導流棒を収容している。そして、化粧液貯蔵管から加圧されて送り出される化粧液（口紅）の圧力により柔軟性のある塗布部本体の吐出孔は変形して導流棒頭部との間から化粧液（口紅）が吐出され、唇に塗布されるようになっている。
【特許文献１】実用新案登録第２５９６６６４号公報
【特許文献２】特開２００２−１０８２９号公報
【特許文献３】実用新案登録第３１０９９１７号公報
【発明の開示】
【発明が解決しようとする課題】
【０００５】
ところが、特許文献１に開示された流動体の塗布部材は、パイプ芯の先端部にウレタンフォームよりなるキャップ状の弾性外被体を嵌装しているため、前記パイプ芯により弾性外被体が変形し難く、唇に口紅を塗布する際の塗布性（感触）を向上することができないという問題があった。
【０００６】
又、特許文献２に開示された液体塗布具は、筒状をなす本体部の先端に毛筆状部材を設けているので、毛筆状部材が繰り返し使用されると、毛筆状部材に癖がついてしまい、適正な塗布を行うことが難しくなるという問題があった。毛筆状部材は、塗布する際の柔軟性と、耐久性とを持たせるためにある程度の硬度も必要であるが、柔軟性と硬度は二律背反的であるため、適正な柔軟性と硬度を設定するのが非常に難しい。
【０００７】
さらに、特許文献３に開示された液体化粧料塗布具は、塗布部本体が柔軟性のあるシリコーン樹脂などの接触感が心地よい材料により形成されているが、塗布部本体の吐出孔が変形して導流棒頭部との間から化粧液（口紅）が吐出されるので、吐出量の調整が難しく、唇の化粧を容易に行うことができないという問題があった。
【０００８】
本発明は、上記従来の問題点を解消して、唇の化粧時の液体口紅の塗布性（感触）を向上することができるとともに、唇の化粧を容易に行うことができる液体口紅塗布具に用いる塗布部材を提供することにある。
【課題を解決するための手段】
【０００９】
上記問題点を解決するために、請求項１に記載の発明は、液体口紅を含浸する三次元連続網状骨格を有する樹脂多孔体により形成された塗布部材本体の先端部に対し液体口紅を唇に塗布するための斜面を形成し、前記塗布部材本体の曲げ弾性を０．１６７〜０．８９９ＭＰａ、アスカーＣ硬度を７〜３５に設定したことを要旨とする。
【００１０】
請求項２に記載の発明は、請求項１において、前記塗布部材本体の空孔径を１〜２００μｍ、空隙率を６５〜９０％に設定したことを要旨とする。
請求項３に記載の発明は、請求項１又は２において、前記塗布部材本体の先端部の斜面は、山形状に形成されていることを要旨とする。
【００１１】
請求項４に記載の発明は、請求項１〜３のいずれか一項において、前記塗布部材本体の曲げ弾性を０．２０〜０．３０ＭＰａ、アスカーＣ硬度を２５〜３５に設定し、空孔径を５０〜１５０μｍ、空隙率を７０〜８５％に設定したことを要旨とする。
【００１２】
請求項５に記載の発明は、請求項１〜４のいずれか一項において、前記塗布部材を形成する熱可塑性樹脂は、ポリスチレン系エラストマー、ポリアミド系エラストマー、ポリオレフィン系熱可塑性エラストマー、低密度ポリエチレン、高密度ポリエチレン、直鎖状低密度ポリエチレン及びポリプロピレンの群の中から選択されたものであることを要旨とする。
【００１３】
請求項６に記載の発明は、請求項５において、前記塗布部材を形成する熱可塑性樹脂は、低密度ポリエチレンであることを要旨とする。
（作用）
この発明は、前記塗布部材本体の曲げ弾性を０．１６７〜０．８９９ＭＰａ、アスカーＣ硬度を７〜３５に設定したので、唇の化粧時に塗布部材本体の先端部が適度に弾性変形され、塗布性が向上する。又、この発明は、三次元連続網状骨格を有する樹脂多孔体の塗布部材本体に含浸された液体口紅が唇に塗布されるので、唇に対する液体口紅の塗布量の調整が容易となる。
【発明の効果】
【００１４】
本発明によれば、唇の化粧時の液体口紅の塗布性（感触）を向上することができるとともに、唇の化粧を容易に行うことができる。
【発明を実施するための最良の形態】
【００１５】
以下、本発明の塗布部材を備えた液体口紅塗布具を具体化した一実施形態を図１〜図３に従って説明する。
図１に示すように、この実施形態の液体口紅塗布具は、有底円筒状の本体ケース１１と、該本体ケース１１の上端開口部に嵌入固定された同じく有底円筒状の収容ケース１２と、該収容ケース１２に収容され、かつ液体口紅を含浸する三次元連続網状骨格を有する樹脂多孔体よりなる塗布部材１３とを備えている。又、この塗布具は、前記収容ケース１２の外周面に取り外し可能に嵌合される有蓋円筒状のキャップ１４を備えている。前記塗布部材１３の骨格となる樹脂多孔体の連続する気泡（セル）には液体口紅が含浸されている。
【００１６】
前記塗布部材１３の気泡（セル）の平均セル径は、１〜２００μｍに、望ましくは５０〜１５０μｍに設定され、適切な液体口紅浸透量を得ることができる。ここで、平均セル径は、後述する水溶性気泡形成材（粉体）の平均粒子径に相当する。
【００１７】
前記塗布部材１３の平均セル径が１μｍ未満の場合には、塗布部材１３における液体口紅の流れ（滲み出し）が極端に抑えられ、塗布部材１３の機能を果たすことができなくなる。一方、平均セル径が２００μｍを越える場合には、塗布部材１３での液体口紅の浸透量が大きくなり過ぎて、塗布部材１３から液体口紅の漏れを引き起こす。平均セル径を５０〜１５０μｍにすると、液体口紅の滲み出しや漏れを抑制する観点から望ましい。
【００１８】
さらに、塗布部材１３の空隙率は、６５〜９０％に設定され、望ましくは７０〜８５％以下に設定されている。この空隙率と前記樹脂多孔体の平均セル径の設定とにより塗布部材１３で口紅の保持量を確保でき、適切な液体口紅浸透量を得ることができる。ここで、空隙率（％）は、後述する塗布部材１３の原料の体積に対する水溶性気泡形成材、水溶性高分子化合物等の水溶性成分の体積の割合に相当する。
【００１９】
前記塗布部材１３の空隙率が６５％未満の場合、液体口紅の塗布部材１３の表面への流れ（滲み出し）が不足し、塗布部材１３の機能を果たすことができなくなる。一方、空隙率が９０％以上の場合、塗布部材１３における液体口紅の浸透量が過大となり、塗布部材１３から液体口紅漏れを引き起こす。
【００２０】
又、塗布部材１３の硬さは、液体口紅の浸透性、保持性及び化粧時の塗布性（感触）等の観点から、アスカーＣ硬度は７〜３５に設定され、２５〜３５であることが好ましい。この硬さは基本的には、塗布部材１３の骨格を形成する熱可塑性樹脂自体の物性値に大きく依存するため、塗布部材１３の塗布性（感触）の仕様に応じて適切な熱可塑性樹脂が選択される。ここで、アスカーＣ硬度は、ＳＲＩＳ０１０１（日本ゴム協会標準規格）に規定された硬度計（スプリング式硬度計であるデュロメータ硬度計の１種）によって測定された硬さを表す。
【００２１】
前記塗布部材１３でのアスカーＣ硬度が７未満の場合には、塗布部材１３が柔らかくなって化粧時における変形量が大きく、液体口紅の滲み出しが過剰となって好ましくない。一方、アスカーＣ硬度が３５を越える場合には、塗布部材１３が硬くなって液体口紅の滲み出しが悪くなるので、化粧時に唇への口紅のつきが悪くなり、塗布性が低下する。
【００２２】
前記塗布部材１３の曲げ弾性は、化粧時の塗布性（感触）の観点から０．１６７〜０．８９９ＭＰａに設定され、０．２〜０．３ＭＰａであることが好ましい。この曲げ弾性も基本的には、塗布部材１３の骨格を形成する熱可塑性樹脂自体の物性値に大きく依存するため、塗布部材１３の塗布性（感触）の仕様に応じて適切な熱可塑性樹脂が選択される。ここで、曲げ弾性は、日本工業規格のＪＩＳ．Ｋ７２２１−２（硬質発泡プラスチック−曲げ試験）の規定に準じて曲げ試験機（島津オートグラフ：ＡＧＳ−５００）によって測定された曲げ弾性を表す。具体的には、試験条件は、ロードセル１００ニュートン（７）、測定雰囲気温度２３℃、５０％ＲＨ（相対湿度）、試験速度５０ｍｍ／ｍｉｎ、支点距離３０ｍｍ、試験片の直径７．０ｍｍ、長さ５０ｍｍである。そして、曲げ弾性Ｒ（ｋＰａ）を演算する次の式に基づいて演算される。
【００２３】
Ｒ＝１．５×ＦＲ×Ｌ×１０−６／ｂ×ｄ２（ｋＰａ）
但し、ＦＲ：最大荷重（ｋＮ）、Ｌ：支点間距離（ｍｍ）、ｂ：試験片の幅（ｍｍ）、ｄ：試験片の厚さ（ｍｍ）
上記曲げ弾性は、試験片の幅ｂ及び厚さｄとして、試験片の直径（７．０ｍｍ）をそれぞれ用いて近似的に求められたものである。
【００２４】
次に、前記塗布部材１３の製造方法について説明する。
図２に示す塗布部材１３を製造する素材を押し出し成形するための押出成形装置１８には、溶融した塗布部材１３用原料を押し出すための押出機１９が接続されている。押出成形装置１８では、例えば１３０〜１５０℃の温度条件で押出成形が行われるようになっている。この実施形態では、溶融した塗布部材１３の原料として熱可塑性樹脂、水溶性気泡形成材及び水溶性高分子化合物が用いられ、必要に応じてさらに機能性物質等が用いられ、これらの各材料を混練して、溶融した塗布部材１３の原料を製造する。
【００２５】
図２の押出成形装置１８及び押出機１９により溶融した塗布部材１３の原料を用いて塗布部材１３を製造するための長尺の円柱状の素材１３１を製造する。
次に、前記素材１３１を図示しない切断装置により図３（ａ）に示すように、所定長さ（例えば３０〜５０ｍｍ）に切断し、多数の塗布部材本体１３２を製造する。
【００２６】
上記の塗布部材本体１３２は水溶性気泡形成材及び水溶性高分子化合物を含んでいるため、機械加工に耐える硬度を有し切削作業が可能である。このため、図３（ｂ）に示すように塗布部材本体１３２の一端部を機械加工により成形し、塗布部材本体１３２の先端部に対し山形状の二つの斜面１３ａ，１３ｂを形成する。最後に、塗布部材本体１３２を抽出工程で水に浸漬し、水溶性気泡形成材及び水溶性高分子化合物等の水溶性成分を抽出除去し、乾燥することにより図３（ｃ）に示すように三次元連続網状骨格を有する樹脂多孔体よりなる塗布部材１３の製造が完了する。
【００２７】
次に、上記塗布部材１３を貯留容器に収容された液体口紅中に浸漬し、真空雰囲気下に所定時間（例えば０．５〜１．０時間）保持すると、塗布部材１３の気泡（セル）に液体口紅が含浸される。なお、複数の塗布部材１３にそれぞれ色の異なる液体口紅を含浸させることもできる。
【００２８】
このようにして得られた塗布部材１３を図１に示す収容ケース１２に収容することにより、塗布部材１３が使用可能となる。図１に示す収容ケース１２からキャップ１４を取り外して、塗布部材１３の斜面１３ａを唇に接触させると、塗布部材１３に含浸されている液体口紅が唇に塗布され、唇の化粧が行われる。        
【００２９】
塗布部材１３を形成する樹脂多孔体の骨格となる熱可塑性樹脂としては、熱可塑性エラストマー（ＴＰＥ）、オレフィン系樹脂等が用いられる。熱可塑性エラストマーとしては、ポリスチレン系エラストマー、ポリアミド系エラストマー、ポリオレフィン系熱可塑性エラストマー（ＴＰＯ）等が挙げられる。オレフィン系樹脂としては、低密度ポリエチレン（ＬＤＰＥ）、高密度ポリエチレン（ＨＤＰＥ）、直鎖状低密度ポリエチレン（ＬＬＤＰＥ）、ポリプロピレン（ＰＰ）等が挙げられる。
【００３０】
水溶性気泡形成材は、水に可溶性であって、かつ前記熱可塑性樹脂が熱溶融する際にも熱的に安定な物質であれば何れも使用することができる。この水溶性気泡形成材を使用することで、図３（ｂ）に示す塗布部材本体１３２を水に浸漬したとき、水溶性気泡形成材が水に溶解して溶け出し気泡（セル）が形成される。そのため、水溶性気泡形成材の平均粒子径が実質上セルの平均セル径に相当する。従って、水溶性気泡形成材の平均粒子径は、前述した理由により１〜２００μｍに設定され、５０〜１５０μｍであることが好ましい。このような水溶性気泡形成材は、その除去跡がそのまま気泡（セル）となるものであり、該水溶性気泡形成材の粒径を所望の値とすることで前記塗布部材１３における平均セル径（平均気泡径）を容易に制御することができる。
【００３１】
水溶性気泡形成材として無機物又は有機物が用いられる。無機物としては、例えば、硝酸ナトリウム（ＮａＮＯ３）、塩化カリウム（ＫＣｌ）、塩化カルシウム（ＣａＣｌ２）、塩化アンモニウム（ＮＨ４Ｃｌ）、塩化ナトリウム（ＮａＣｌ）、亜硝酸ナトリウム（ＮａＮＯ２）等が挙げられる。有機物としては、トリメチロールエタン（ＴＭＥ）、トリメチロールプロパン、トリメチロールブタン、しょ糖、可溶性でんぷん、ソルビトール、グリシン又は各有機酸（リンゴ酸、クエン酸、グルタミン酸又はコハク酸）のナトリウム塩等が挙げられる。
【００３２】
次に、水溶性高分子化合物は水に溶解し、前記熱可塑性樹脂の粘度を低下させるための成分である。この水溶性高分子化合物としては、例えばポリエチレングリコールジアクリレート、ポリエチレングリコールジオレエート、ポリエチレングリコール、ポリエチレングリコールジアセテート等のポリエチレングリコール誘導体等が挙げられる。その他、水に溶解し、前記熱可塑性樹脂の粘度を低下させる働きをする化合物であれば如何なるものであっても使用可能である。
【００３３】
前記機能性物質としては、着色物質、防黴物質、抗菌性物質、消臭性物質等が挙げられ、発現させる機能に応じて適宜選択される。又、その形状としては、前記熱可塑性樹脂中に混合できるものであれば何れの形状でも可能であり、粉体状又は繊維状が考えられる。
【００３４】
前記抽出工程では、図３（ｂ）に示す塗布部材本体１３２内に分散されている前記水溶性気泡形成材を、溶媒である水に所定時間接触させることで抽出及び除去する工程である。この場合、塗布部材本体１３２全体を水に浸漬させる方法が最も効率が良い。水への浸漬時間は、塗布部材本体１３２の形状、厚さ等にもよるが、例えば２４〜４８時間に設定される。又、水の温度については特に限定されず、室温程度であってもよいが、前記水溶性気泡形成材の効率的な除去のために、３０〜６０℃の温水を利用してもよい。
【００３５】
前記熱可塑性樹脂とその他の成分との配合比については、塗布部材用原料中の熱可塑性樹脂の含有量が２５体積％以上、３８体積％以下であることが好ましい。従って、その他の成分の含有量は、塗布部材用原料中には６２体積％以上、７５体積％以下であることが好ましい。塗布部材１３用原料中の熱可塑性樹脂の含有量が２５体積％未満の場合には、骨格となる熱可塑性樹脂の割合が少なくなり過ぎて必要な強度が得られなくなる。一方、３８体積％を越える場合には、熱可塑性樹脂の割合が多く、気泡（セル）の形成が不十分となって液体口紅の浸透性が低下する。
【００３６】
前記水溶性気泡形成材の含有量は、２５〜８０体積％であることが好ましく、５０〜７０体積％であることがより好ましい。水溶性気泡形成材の含有量が２５体積％未満の場合には、三次元的に連通した多孔体構造が得られ難くなるばかりか、水溶性気泡形成材が熱可塑性樹脂に被覆されて抽出除去され難くなる。一方、前記含有量が８０体積％を越える場合には機械加工による成形性が低下する傾向を示す。
【００３７】
さらに、前記水溶性高分子化合物の含有量は、１０〜２５体積％であることが好ましい。水溶性高分子化合物の含有量が１０体積％未満の場合には熱可塑性樹脂の滑りが悪化し、結果として機械加工による成形性が低下してしまい、２５体積％を越える場合には水溶性高分子化合物が過剰になるため、加熱時に混合物( 塗布部材１３の原料) の粘度が低下してやはり機械加工による成形が困難となる傾向を示す。
【００３８】
以上の実施形態によって発揮される効果について、以下にまとめて記載する。
（１）本実施形態では、前記塗布部材１３は曲げ弾性が０．１６７〜０．８９９ＭＰａに設定されている。従って、塗布部材１３は唇の化粧時に適度に弾性変形により曲がるので、液体口紅の塗布性（感触）を向上することができる。
【００３９】
（２）本実施形態では、前記塗布部材１３はアスカーＣ硬度が７〜３５に設定されている。従って、塗布部材１３は唇の化粧時に適切な硬さとなり、液体口紅の塗布性（感触）を向上することができる。又、化粧作業の際に、塗布部材１３の先端部に応力が作用するが、これによって刷毛のように一定方向の癖が付くことはない。
【００４０】
（３）本実施形態では、塗布部材１３の平均セル径が１〜２００μｍに設定されている。かつ、塗布部材１３は空隙率が６５〜９０％に設定されている。従って、塗布部材１３の気泡に液体口紅を十分に含浸保持できるとともに、唇の化粧の際に、唇に液体口紅を適切に塗布することができる。
【００４１】
なお、本実施形態は、次のように変更して実施することも可能である。
・塗布部材１３の斜面１３ａ，１３ｂを一つにしてもよい。又、塗布部材１３の先端部を例えば半球状等の斜面を有する任意の形状にしてもよい。
【００４２】
・図示しないが、塗布部材１３の内部に液体口紅の貯留室を設けてもよい。
【実施例】
【００４３】
以下に、実施例１〜８を挙げて、前記実施形態をさらに具体的に説明するが、本発明はこれらの実施例１〜８に限定されるものではない。
（実施例１〜３）
図２に示した製造装置等を用いて塗布部材１３の製造を行った。塗布部材１３を形成する原料の熱可塑性樹脂として低密度ポリエチレンを用いた。水溶性気泡形成材としてＮａＣｌ（塩化ナトリウム）、水溶性高分子化合物としてポリエチレングリコールジアクリレートを用いた。そして、表１に示す配合量（質量部）で塗布部材１３を形成する各原料を調製した。ＮａＣｌの平均粒子径（μｍ）を表１に併せて示した。
【００４４】
【表１】
2008264060.tif 000003
そして、塗布部材用原料を押出機１９に供給し、押出成形装置１８で１４０℃の温度にて常法に従って押出成形を行い、直径が７．０ｍｍの塗布部材１３の素材１３１を得た。
【００４５】
得られた素材１３１から塗布部材１３を形成し、この塗布部材１３を水に２４時間浸漬した。その結果、塗布部材１３中の水溶性気泡形成材であるＮａＣｌ及びポリエチレングリコールジアクリレートが水に溶出し、多数の気泡（セル）が形成された。これを乾燥することにより、目的とする樹脂多孔体からなる塗布部材１３を得た。得られた塗布部材１３の平均セル径及び空隙率を以下に示す方法で測定するとともに、曲げ弾性及びアスカーＣ硬度を前述した試験装置及び試験条件により測定し、それらの結果を表１に示した。
【００４６】
平均セル径（μｍ）：水溶性気泡形成材の平均粒子径をもって塗布部材１３の平均セル径とした。
空隙率（％）：熱可塑性樹脂に対する水溶性気泡形成材及び水溶性高分子化合物からなる水溶性成分の体積配合率を空隙率とした。
【００４７】
以上のようにして製造された塗布部材１３に液体口紅（資生堂製の商品名：インテグレートグラマラスルージュ：ＲＤ３０９）を染み込ませた後、図１に示す収容ケース１２内に収容し、唇の化粧を繰り返したところ、斜面１３ａで良好に化粧を行うことができた。
（実施例４〜８）
次に、実施例４〜８について説明すると、この実施例４〜８では、表２に示すように、塗布部材１３を形成する原料の熱可塑性樹脂として低密度ポリエチレンを用いている。又、水溶性気泡形成材としてＮａＣｌ（塩化ナトリウム）、水溶性高分子化合物としてポリエチレングリコールジアクリレートを用いた。表２には、熱可塑性樹脂（低密度ポリエチレン）、水溶性気泡形成材、水溶性高分子化合物の各配合量がそれぞれ記載されている。
【００４８】
これらの実施例４〜８について、前述した実施例１〜３と同様に塗布部材１３を製造し、その特性を前述した試験装置を用いて同様に特性を測定したところ、表２に示すように平均セル径、空隙率、曲げ弾性（最大荷重）、アスカーＣ硬度のデータが得られた。
【００４９】
【表２】
2008264060.tif 000004
さらに、実施例４〜８の塗布部材１３を用いて、５名の評価者が唇に口紅を塗布して性能（官能試験）を評価したところ、図４のレーダチャートに示す結果が得られた。各項目は５名の評価者の平均を表す。図４中の評価項目の「やわらかさ」は、塗布部材１３を唇に当てたときに感じる塗布部材１３のやわらかさである。「なめらかさ」は、唇に塗布部材１３の表面を接触させて移動したときに感じる滑りの良し悪しを表す。「使いやすさ」は塗布部材１３により唇に口紅を塗布した際の感触の良さと使い勝手とを纏めて表す。「鋭角な線の再現」は、塗布部材１３を用いて口紅を塗布する際に、口紅の縁がぼやけるのはあまり良くないので、塗布された口紅の端縁が鋭角な線となっている度合いを表す。「塗りの均一さ」は、唇に塗布された口紅の擦れの程度を表す。「つきの良さ」は、唇に対する口紅の付着の良し悪しを表す。「すべりの良さ」は、塗布部材１３を唇の上でスムーズに動かすことができる度合いを表す。
【００５０】
図４の各評価項目は、それぞれ数値０〜１０の１０段階で評価され、中心から外側に行くに従い、数値が小さくなり評価が高くなることを意味する。表２には前記各評価項目の数値が記載されている。実施例４は、全ての評価項目について最も良く、総合的に最も評価が高い。次は実施例７であり、以下、実施例８、実施例６、実施例５の順に評価が低くなっている。
【００５１】
図５は、塗布部材１３の曲げ弾性と、評価項目の一つである「やわらかさ」との関係を表している。この図５から明らかなように、「曲げ弾性」と「やわらかさ」とは相関関係にあることが判った。
【００５２】
前述した評価項目のうち、「やわらかさ」、「なめらかさ」、「使いやすさ」、「塗りの均一さ」、「つきの良さ」及び「すべりの良さ」は、唇の化粧時の液体口紅の塗布性（感触）を向上するものである。
【図面の簡単な説明】
【００５３】
【図１】液体口紅塗布具を具体化した一実施形態を示す縦断面図。
【図２】押出成形装置を示す略体説明図。
【図３】（ａ）〜（ｃ）は塗布部材の製造工程を示す説明図。
【図４】塗布部材の評価結果を示すレーダーチャート。
【図５】塗布部材の曲げ弾性と「やわらかさ」との関係を示す棒グラフ。
【符号の説明】
【００５４】
Ｒ…曲げ弾性、１３…塗布部材、１３ａ，１３ｂ…斜面、１３２…塗布部材本体。
【図１】
2008264060.tif 000005
【図２】
2008264060.tif 000006
【図３】
2008264060.tif 000007
【図４】
2008264060.tif 000008
【図５】
2008264060.tif 000009